(57)【要約】【課題】イリジウムと不純物元素を含む水溶液から効率的にイリジウム精製水溶液を得る方法を提供する。【解決手段】イリジウム及びその他の白金族元素を含有する水溶液からイリジウム以外の白金族元素を除去する方法であって、１）ｐＨを３．０未満とした該溶液に金属ビスマスを添加することにより、イリジウム以外の白金族元素を還元析出させた後、ろ過により該溶液から析出物が除去された第一のろ過後液を得る工程；２）第一のろ過後液に塩基を添加することによりｐＨを３．０以上とし、溶解ビスマス成分を析出沈澱させた後、ろ過により第一のろ過後液から析出物が除去された第二のろ過後液を得る工程；を実施することを含む方法。【選択図】図１
2010229455.tif 000002
【特許請求の範囲】
【請求項１】
イリジウム及びその他の白金族元素を含有する水溶液からイリジウム以外の白金族元素を除去する方法であって、
１）ｐＨを３．０未満とした該溶液に金属ビスマスを添加することにより、イリジウム以外の白金族元素を還元析出させた後、ろ過により該溶液から析出物が除去された第一のろ過後液を得る工程；
２）第一のろ過後液に塩基を添加することによりｐＨを３．０以上とし、溶解ビスマス成分を析出沈澱させた後、ろ過により第一のろ過後液から析出物が除去された第二のろ過後液を得る工程；
を実施することを含む方法。
【請求項２】
３）第二のろ過後液に対して陽イオン交換型の強酸性抽出剤を用いた溶媒抽出、またはキレート交換樹脂を用いてビスマス陽イオンの吸着を行うことにより、第二のろ過後液から残留ビスマス成分の除去を行う工程
を更に実施することを含む請求項１記載の方法。
【請求項３】
工程２）で用いる塩基には、水酸化ナトリウム、炭酸水素ナトリウム及び炭酸ナトリウムから選ばれる少なくとも１種が含まれる請求項１又は２記載の方法。
【請求項４】
工程２）をｐＨ３．０以上５．０以下で実施することを特徴とするイリジウムの精製方法。
【請求項５】
工程３）で用いる強酸性抽出剤には、リン酸ジ−２−エチルヘキシルが含まれる請求項２〜４何れか一項記載の方法。
【請求項６】
工程３）の溶媒抽出は、第二のろ過後液のｐＨを１．０〜３．０に調整した後に実施する請求項２〜５何れか一項記載の方法。
【請求項７】
請求項１〜６何れか一項に記載の方法を実施することによって、精製されたイリジウム水溶液を得る工程と、当該イリジウム水溶液に酸化剤を添加することによって水溶液中のイリジウム化合物を加水分解させて水酸化イリジウムとして析出させる工程を含むイリジウムの分離精製方法。
【発明の詳細な説明】
【技術分野】
【０００１】
本発明は、イリジウム及びその他の白金族元素を含有する水溶液からイリジウム以外の白金族元素を除去する方法に関する。
【背景技術】
【０００２】
白金族元素は地殻における存在量が非常に少ないことが良く知られているが、非鉄製錬における電解精製工程で発生する陽極泥には白金族元素が濃縮されており、白金族元素の回収対象原料とされる。金、銀、パラジウム、白金はこの陽極泥から種々の方法により回収されているが、イリジウムは存在量が極端に低い元素であるため、通常、上記白金族元素が回収された後にさらに濃縮処理をされた残渣が回収対象原料とされる。より具体的には、特許文献１（特許第４１１６４９０号公報）に開示されているようにロジウムの回収精製プロセスにおける副産物として、トリブチルリン酸を用いた溶媒抽出工程で排出される逆抽出液がイリジウム、ロジウム、白金、パラジウムを含む溶液であり、イリジウムの回収対象原料となりうる。
【０００３】
白金族元素混合物からのイリジウムの精製方法としては、乾式法による溶融塩融解による分離法が知られているが、各白金族元素の分離性は良くなく、また、回収率も低いものであり、回収までに非常に時間と人手がかかるものであった。近年、溶媒抽出剤を利用した湿式法によるイリジウムとその他白金族元素の分離法が開発されているが（非特許文献１）、重金属類、とりわけ白金族元素を多量に含んだ溶液からイリジウムを回収するには、高価な溶媒抽出剤を数種類組み合わせて使用する必要があり、また、高純度に精製するには多段抽出を行わなければならず、コスト的、操業性に負担が大きいものとなる。
【０００４】
また、特許文献２（特開２００４−１９００５８号公報）には、イリジウムと随伴元素を含有する水溶液からイリジウムを分離精製する方法において、いずれの白金族元素やその他の随伴する元素が共存していても、イリジウムのみを選択的かつ確実に分離し、精製する方法が開示されている。この方法は、前記水溶液に還元剤として標準単極電位（標準水素電極規準）０〜０．５Ｖの金属（例：ビスマス）を添加して接触反応させ、生成される沈澱を除去する還元沈澱工程、および得られた母液を酸化処理した後、アルカリ塩を添加してイリジウムを結晶性沈澱として分離する結晶化精製工程を含むことを特徴としている。
【先行技術文献】
【特許文献】
【０００５】
【特許文献１】特許第４１１６４９０号公報
【特許文献２】特開２００４−１９００５８号公報
【非特許文献】
【０００６】
【非特許文献１】分析化学便覧  改訂５版  日本分析化学会編  pp256  丸善
【発明の概要】
【発明が解決しようとする課題】
【０００７】
特許文献２に記載の方法によっても、白金族元素の混合物を含有する水溶液からイリジウムを分別することは可能であるが、これとは異なる方法によりイリジウムを白金族元素の混合物から分別することができれば、将来的な技術開発の可能性を広げる意味で有用であると考えられる。従って、本発明の目的は、イリジウム及びその他の白金族元素を含有する水溶液からイリジウム以外の白金族元素を除去し、精製されたイリジウム水溶液を得る新規な方法を提供するものである。
【課題を解決するための手段】
【０００８】
本発明者は、上記の目的を達成するために検討した結果、還元反応及び加水分解反応、更には、溶媒抽出反応を組み合わせることにより精製されたイリジウム水溶液を得る方法を開発するに到った。還元反応では、金属ビスマスによる置換還元反応を利用する。これによりイリジウム以外の白金族元素を水溶液から容易に除去可能である。次いで、ビスマスの加水分解性を利用することによりビスマスを水液中から容易に除去可能である。更に、溶媒抽出反応を組み合わせることにより、イリジウム水溶液の精製効率を一層高めることができる。
【０００９】
すなわち本発明は、一側面において、イリジウム及びその他の白金族元素を含有する水溶液からイリジウム以外の白金族元素を除去する方法であって、
１）ｐＨを３．０未満とした該溶液に金属ビスマスを添加することにより、イリジウム以外の白金族元素を還元析出させた後、ろ過により該溶液から析出物が除去された第一のろ過後液を得る工程；
２）第一のろ過後液に塩基を添加することによりｐＨを３．０以上とし、溶解ビスマス成分を析出沈澱させた後、ろ過により第一のろ過後液から析出物が除去された第二のろ過後液を得る工程；
を実施することを含む方法である。
【００１０】
本発明に係る方法は一実施形態において、
３）第二のろ過後液に対して陽イオン交換型の強酸性抽出剤を用いた溶媒抽出、または、キレート交換樹脂を用いてビスマス陽イオンの吸着を行うことにより、第二のろ過後液から残留ビスマス成分の除去を行う工程
を更に実施する。
【００１１】
本発明に係る方法は別の一実施形態において、工程２）で用いる塩基には、水酸化ナトリウム、炭酸水素ナトリウム及び炭酸ナトリウムから選ばれる少なくとも１種が含まれる。
【００１２】
本発明に係る方法は更に別の一実施形態において、工程２）をｐＨ３．０以上５．０以下で実施する。
【００１３】
本発明に係る方法は更に別の一実施形態において、工程３）で用いる強酸性抽出剤には、リン酸ジ−２−エチルヘキシルが含まれる。
【００１４】
本発明に係る方法は更に別の一実施形態において、工程３）の溶媒抽出は、第二のろ過後液のｐＨを１．０〜３．０に調整した後に実施する。
【００１５】
本発明は別の一側面において、イリジウム及びその他の白金族元素を含有する水溶液から上記の方法を実施することによって、精製されたイリジウム水溶液を得る工程と、当該イリジウム水溶液に酸化剤を添加することによって水溶液中のイリジウム化合物を加水分解させて水酸化イリジウムとして析出させる工程を含むイリジウムの分離精製方法である。
【発明の効果】
【００１６】
本発明によれば、イリジウム及びその他の白金族元素を含有する水溶液から容易に精製されたイリジウム水溶液を得ることが可能である。
【図面の簡単な説明】
【００１７】
【図１】図１は、本発明の一態様である処理フローシートを示す。
【発明を実施するための形態】
【００１８】
以下本発明について、詳細に説明する。
原料
本発明に係るイリジウム水溶液の精製方法は、イリジウム及びその他の白金族元素を含有する水溶液を出発原料とする。このような水溶液は、限定的ではないが、例えば、銅、ニッケル、コバルトなどの非鉄製錬における電解精製工程で発生する陽極泥から白金族元素を回収する過程で得られる。また、自動車等の廃棄ガス分解触媒、不溶性金属電極、半導体集積回路用のスパッタリングターゲット材、及び高融点物の溶融用ルツボなどから白金族元素を回収する過程でも得られる。
【００１９】
該水溶液は、限定的ではないが、強酸性ハロゲン化物水溶液として提供されるのが一般的である。好適な水溶液としては、白金族元素の溶解性及びビスマスの加水分解防止の観点から、塩化水素、臭化水素、フッ化水素などのハロゲン化水素の水溶液が挙げられ、経済性及び作業安全性の理由により、塩酸が特に好ましい。
【００２０】
該水溶液の好ましいｐＨは、後に添加するビスマスの析出を防止するため、そして、白金族元素の溶解を保持するため、３．０未満であり、より好ましくは１．０未満である。
【００２１】
その他の白金族元素というのは、白金、パラジウム、ロジウム、ルテニウム、及びオスミウムから選択される１種以上である。水溶液中におけるこれら白金族元素イオンの形態は特に限定されるものではないが、例えば、塩酸酸性溶液中ではクロロ錯体として存在している。
【００２２】
該水溶液中の各白金族元素の濃度は、それらがイオンとして溶解している限り特に制限はないが、典型的には１０〜２００００ｍｇ／Ｌの範囲である。
【００２３】
工程１）
工程１）では、ｐＨを３．０未満とした前記水溶液に金属ビスマスを添加することにより、イリジウム以外の白金族元素を還元析出させた後、ろ過により該溶液から析出物が除去された第一のろ過後液を得る。
【００２４】
原料水溶液に金属ビスマスを添加すると、イリジウムと共存する白金族元素のパラジウム、白金、ロジウム等は還元析出する一方で、イリジウムはイオンとして液中に留まる。これは、ビスマスと比較して白金族元素の酸化還元電位が高いので、金属ビスマスとの還元反応により、白金族元素が還元析出される一方で、イリジウムはその他の白金族に比べて還元抵抗性が高く、容易に還元析出しないからである。ビスマスと酸化還元電位が非常に近い砒素、アンチモン、セレン、テルル等の溶質イオンも同時に還元析出させることができる。
【００２５】
金属ビスマスは、反応効率の観点から、典型的には粒径が０．１〜１０ｍｍ程度の粉末状又は粒状にして添加する。添加する金属ビスマスの量は、水溶液中のイリジウム以外の白金族元素の量を考慮して適宜選定すればよいが、除去効率の観点からイリジウム以外の白金族元素の合計量に対して１当量以上とするのが好ましく、２当量以上とするのが好ましい。
【００２６】
還元析出反応時の液温は、置換還元反応速度及び経済性の理由から７０〜１００℃とするのが好ましく、８５〜９５℃とするのがより好ましい。
【００２７】
還元析出反応は、イリジウム以外の白金族元素の液中濃度が所望の濃度にまで低下するまで継続すればよい。還元析出反応を充分に長い時間行うことでイリジウム以外の白金族元素をほぼ全部析出させることもできる。従って、析出した白金族元素をろ過によって水溶液と分離した後に得られる第一のろ過後液は、好ましくは、白金族元素としては実質的にイリジウムのみを含有することとなる。ろ過の方法は、還元析出反応で析出する白金族元素の形態からみて、メンブレン濾過、ビフネル濾過、ハウジングフィルタ濾過等の公知の任意の方法をろ過効率を考えて使用すれば良い。
【００２８】
工程２）
工程２）では、第一のろ過後液に塩基を添加することによりｐＨを３．０以上とし、溶解ビスマス成分を析出沈澱させた後、ろ過により第一のろ過後液から析出物が除去された第二のろ過後液を得る。
【００２９】
第一のろ過後液中には、工程１）で使用した金属ビスマスが液中に溶解している。ビスマスはｐＨを上げると容易に難溶性の塩を形成し、析出沈澱する。例えば、塩酸酸性の水溶液中では、クロロ錯体として存在しているが、ｐＨを上げていくと加水分解して難溶性のオキシ塩化ビスマスを形成する。一方、イリジウムはｐＨを上げてもほとんど影響を受けず、イリジウムイオンとして液中に留まる。析出沈澱反応時の液温は、イリジウムの加水分解を防止する理由により、０〜６０℃とするのが好ましく、０〜４０℃とするのがより好ましい。
【００３０】
このため、第一のろ過後液に塩基を添加することで、ｐＨを３．０以上に調整し、析出沈澱したビスマス成分をろ過により除去することで、液中のビスマス濃度を５００ｍｇ／Ｌ以下、好ましくは１００ｍｇ／Ｌ以下、より好ましくは１０ｍｇ／Ｌ以下、更により好ましくは５ｍｇ／Ｌ以下まで低減可能である。このため、第二のろ過後液は精製されたイリジウム水溶液となる。ろ過の方法は公知の任意の方法をろ過効率を考えて使用すれば良い。
【００３１】
ただし、ｐＨを高くしていくと、水溶液中に溶解していたイリジウムまでもが析出し始めるため、イリジウムの回収効率を考慮すればｐＨは５．０以下とするのが好ましく、４．０以下とするのがより好ましい。
【００３２】
塩基としては、特に制限はないが、例えば、水酸化ナトリウム、水酸化カリウム、水酸化リチウム、炭酸水素ナトリウム、炭酸水素カリウム、炭酸水素リチウム、炭酸ナトリウム、炭酸カリウム、炭酸リチウム、酢酸ナトリウム、酢酸カリウム、酢酸リチウム、ステアリン酸ナトリウム、ステアリン酸カリウム、ステアリン酸リチウム、水素化ホウ素ナトリウム、水素化ホウ素カリウム、水素化ホウ素リチウム、フェニル化ホウ素ナトリウム、フェニル化ホウ素カリウム、フェニル化ホウ素リチウム、安息香酸ナトリウム、安息香酸カリウム、安息香酸リチウム、リン酸二水素ナトリウム、リン酸二水素カリウム、リン酸二水素リチウムなどの塩基性アルカリ金属化合物、水酸化ベリリウム、水酸化マグネシウム、水酸化カルシウム、水酸化ストロンチウム、水酸化バリウム、炭酸水素ベリリウム、炭酸水素マグネシウム、炭酸水素カルシウム、炭酸水素ストロンチウム、炭酸水素バリウム、炭酸ベリリウム、炭酸マグネシウム、炭酸カルシウム、炭酸ストロンチウム、炭酸バリウム、酢酸ベリリウム、酢酸マグネシウム、酢酸カルシウム、酢酸バリウム、酢酸ストロンチウム、ステアリン酸ベリリウム、ステアリン酸マグネシウム、ステアリン酸カルシウム、ステアリン酸ストロンチウム、ステアリン酸バリウムなどの塩基性アルカリ土類金属化合物が挙げられる。水酸化アンモニウムでもよい。この中でも、塩基に含まれるカチオンのイリジウムイオンとの易分離性及び経済性の理由により、水酸化ナトリウム、炭酸水素ナトリウム及び炭酸ナトリウムから選択するのが好ましい。
【００３３】
工程３）
工程３）では、第二のろ過後液に対して陽イオン交換型の強酸性抽出剤を用いて溶媒抽出を行うことにより、第二のろ過後液から残留ビスマス成分の除去を行う。工程１）及び２）を実施することにより、イリジウム水溶液はかなり精製されているが、工程３）を実施することで、ビスマス等の不純物を更に低減した精製イリジウム水溶液を得ることができる。
【００３４】
第二のろ過後液中では、ビスマスが陽イオンを形成して溶解しているため、陽イオン交換型の酸性抽出剤によって抽出可能であるが、カルボン酸などの弱酸性抽出剤では溶媒抽出反応が進行しにくいため、効率よく溶媒抽出を行うために強酸性抽出剤を使用する。イリジウムは水溶液中でクロロ錯体などの陰イオンを形成しているため、陽イオン交換型の酸性抽出剤では抽出されない。これにより、ビスマス等の陽イオンを水溶液中から除去することが可能となる。
【００３５】
陽イオン交換型の強酸性抽出剤としては、リン酸ジ−２−エチルヘキシル（Ｄ２ＥＨＰＡ）、リン酸ジイソデシル、リン酸ビス(５−メチル−２−(１−メチルネオヘキシル)ネオデカノイル)、２−エチルヘキシルホスホン酸２−エチルへキシル、２,４,４−トリメチルペンチルフォスフィン酸、２−エチルヘキシルリン酸・モノ２−エチルヘキシルエステル（ＥＦＰＡ・ＥＨＥ）、モノアルキルリン酸、ジアルキルリン酸及びアルキルピロリン酸などの有機リン酸化合物が挙げられる。これらの中でも、経済性の理由から、リン酸ジ−２−エチルヘキシル（Ｄ２ＥＨＰＡ）が好ましい。抽出剤には、窒素や硫黄など白金族元素とキレートを形成する恐れがある官能基を含まないことが望ましい。これらの抽出剤は典型的には直鎖系炭化水素が主成分の有機溶媒で希釈し使用する。
【００３６】
溶媒抽出は、第二のろ過後液のｐＨを１．０〜３．０に調整した後に実施するのが好ましい。これにより、溶媒抽出によるビスマス除去効率が向上する。工程２）において水溶液のｐＨが３．０以上となっているため、酸を添加することでｐＨを調整可能である。酸としては、特に制限はないが、例えば、塩酸、硫酸、硝酸、リン酸等が挙げられ、経済性の理由により塩酸が好ましい。
【００３７】
溶媒抽出の手順は常法に従えばよい。一例を挙げれば、酸性水溶液（水相）と抽出剤（有機相）を接触させ、典型的にはミキサーでこれらを攪拌混合し、ビスマスなど金属の陽イオンを抽出剤と反応させる。溶媒抽出は、常温（例：１５〜２５℃）〜６０℃以下や大気圧下の条件で実施するのが抽出剤の劣化防止の上で好ましい。その後、セトラーにより、混合した有機相と水相を比重差により分離する。
【００３８】
第二のろ過後液中からビスマスを除去する方法としては、キレート交換樹脂を用いる方法もある。キレート交換樹脂は、アミノリン酸型、イミノジ酢酸型等を利用することが可能である。
【００３９】
以上のようにして得られたイリジウムの精製水溶液からは、イリジウムの加水分解反応によりイリジウムを単離することができる。具体的には、ｐＨ５．０以上９．０以下、好ましくはｐＨ７．０〜８．０で酸化剤を添加することでイリジウムを水酸化物として析出させ、その後、ろ過によって水酸化イリジウムを単離する。酸化剤としては、次亜塩素酸塩、過酸化水素水等が挙げられるが、経済性の理由から、次亜塩素酸ナトリウム水溶液（例えば５％次亜塩素酸ナトリウム水溶液）が好ましい。ろ過の方法は公知の任意の方法をろ過効率を考えて使用すれば良い。
【００４０】
水酸化イリジウムを水素気流中で焼成することで、水素の還元作用により金属イリジウムを得ることができる。
【実施例】
【００４１】
以下に実施例をもって本発明を説明するが、本発明は実施例によって限定されるものではない。
【００４２】
（実施例１）
図１に示すフローシートに沿って説明する。
出発原料として、表１に示す塩酸酸性の塩化物溶液１５００ｍＬを使用した。溶液中では白金族元素はクロロ錯体の形態で存在している。
【００４３】
【表１】
2010229455.tif 000003
【００４４】
工程１）還元析出
上記原料溶液を８０℃に加熱した後、金属ビスマス（粒径５ｍｍ程度の粒状）４．２ｇを添加した。添加後１２０分、２４０分、３６０分後の反応溶液の一部を分取し、ＩＣＰ分析を行った結果を表２に示す。パラジウム、ロジウム、白金がほぼ全量還元析出され、液中濃度がほぼ０ｍｇ／Ｌにまで低減していることが判明した。その後、析出物を水溶液からろ過により除去した。ろ過は室温において減圧メンブレンろ過方式で行った。
【００４５】
【表２】
2010229455.tif 000004
【００４６】
工程２）加水分解
工程１）で得られたろ過後液に対して常温で苛性ソーダを添加し、ｐＨを３．０まで上げることでビスマスをオキシ塩化ビスマスとして析出沈澱させた。ｐＨの変化により、液中のＢｉ濃度が変化した。試験結果を表３に示す。ｐＨを３．０まで上昇させると、液中のビスマスのほぼ全量を除去可能であることが判明した。また、イリジウムの損失は３％程度であることが判明した。その後、析出物を水溶液からろ過により除去した。ろ過は室温において減圧メンブレンろ過方式で行った。
【００４７】
【表３】
2010229455.tif 000005
【００４８】
工程３）溶媒抽出
工程２）で得られたｐＨ３．０のろ過後液に対して溶媒抽出剤であるリン酸ジ−２−エチルヘキシル（以下Ｄ２ＥＨＰＡと記す。）を用いて、液中に残留している微量の溶解ビスマス成分の除去を行う。ろ過後液は、塩酸を添加することで、ｐＨ１．０、２．０、及び２．８の３種類を用意した。溶媒抽出剤はＤ２ＥＨＰＡとケロシンを体積比２：８で混合したものを使用した。該溶媒抽出剤とろ過後液を体積比１：３として２０分間、攪拌混合した後、相分離し、抽出残液のＩＣＰ分析を行った結果を表４に記す。液中のビスマスを完全に除去することができ、精製されたイリジウム水溶液が得られた。
【００４９】
【表４】
2010229455.tif 000006
【００５０】
工程３）で得られたｐＨ２．８の精製イリジウム水溶液１６５０ｍＬに対して、ｐＨ５．０以上９．０以下の範囲に調整しつつ８０℃に加温し、５％次亜塩素酸ソーダを３００ｍＬ添加した後、徐冷した。イリジウムが加水分解した結果、水酸化イリジウムが析出したので、ろ過により回収した。ろ過は室温において減圧メンブレンろ過方式で行った。
ろ液のＩＣＰ分析から、水溶液中のＩｒ濃度は５ｍｇ／Ｌ未満まで低下しており、ほぼ全量のイリジウムの回収が行われたことを確認できた。
【図１】
2010229455.tif 000007